ПЕРЕХОДНОЕ, НЕРАЗЪЕМНОЕ, МУФТОВОЕ СОЕДИНЕНИЕ ТРУБ "ПЛАСТМАССА-МЕТАЛЛ"

Полезная модель относится к области трубопроводного транспорта и может быть использована при строительстве трубопроводов для присоединения пластмассового трубопровода к металлическому трубопроводу или к запорной арматуре.
Известна конструкция соединения полиэтиленовой трубы со стальной, изготовленная по способу соединения полиэтиленовой трубы со стальной (а.с. СССР №1760228 кл. F16L 47/06), где металлическая труба соединена с раструбом пластмассовой трубы при помощи адгезива, а пластмассовая труба напротив раструбного соединения усилена пластмассовой муфтой.
Недостатком данного соединения является то, что надежность обеспечивается только за счет адгезива, которое со временем ослабевает и, в особенности при перепаде температур, так как коэффициенты термического линейного расширения у пластмасс в 20-50 раз выше, чем у металлов, и, в особенности, при большой толщине стенки пластмассовых труб будет разрушаться адгезионное соединение между пластмассовой трубой и стальной.
Известно также соединение металлического и пластмассового трубопроводов, состоящее из соосных металлической и пластмассовой труб и эластичного уплотнения, где в теле металлической трубы выполнено не менее четырех пазов, расположенных во взаимно перпендикулярных плоскостях, а на поверхности пластмассовой трубы выполнено не менее четырех буртов, каждый из которых расположен по винтовой линии (а.с. СССР №1560883, Кл. F16L 37/00).
Данная конструкция соединения является разъемной, где прочность соединения обеспечивается только за счет буртов, имеющихся на пластмассовой трубе, а герметичность - за счет эластичного уплотнения, который зажат только между торцовыми поверхностями трубопроводов, то есть прочность соединения очень низкая для трубопроводов высокого давления, где возникают большие осевые усилия и буртики в пластмассовой трубе не могут выдержать осевые нагрузки, так как их сечение очень малое, эластичное уплотнение не находится в замкнутом пространстве, и поэтому, при сильном сжатии будет вытесняться. Вытеснение эластичного уплотнения может произойти и за счет транспортируемой среды, проникающей через винтовое соединение, которое никак не может быть герметичным из-за того, что буртики пластмассовой трубы под действием осевой нагрузки будут течь. Кроме того, под действием вибраций, возникающих в процессе эксплуатации трубопровода, винтовое соединение начнет откручиваться, то есть очень низкая надежность данного соединения, но оно также сложно в изготовлении, требующей определенной точности в изготовлении.
Задачей полезной модели является повышение надежности соединения в переходах с пластмассового трубопровода на металлический трубопровод.
Поставленная задача достигается тем, что в переходном, неразъемном, муфтовом соединении труб «Пластмасса-Металл», содержащем патрубки из металлической и пластмассовой труб, а также уплотнение, где новым является, что патрубки соединены неразъемным соединением муфтой, длина которой больше, чем длина контакта патрубков между собой. Новым является, что металлическая муфта выполнена в виде раструба, в который установлен патрубок из пластмассовой трубы. Новым является, что между торцом патрубка из пластмассовой трубы и наружной поверхностью патрубка металлической трубы и внутренней поверхностью металлической муфты размещено уплотнение из эластичного материала. Новым является, что контактируемые поверхности патрубков из пластмассовой и металлической труб соединены клеевым соединением.
Все это позволяет повысить надежность переходного, неразъемного, муфтового соединения труб «Пластмасса-Металл».
На фиг. представлена предлагаемая конструкция переходного, неразъемного, муфтового соединения труб «Пластмасса-Металл». Переходное, неразъемное, муфтовое соединение труб «Пластмасса-Металл» включает патрубок 1 из пластмассовой трубы, имеющей раструб 2, с которым соединен патрубок 3 из металлической трубы, а снаружи они соединены металлической муфтой 4, эластичное уплотнение 5 размещено в замкнутом пространстве, на контактируемые поверхности нанесен герметик 6.
Переходное, неразъемное, муфтовое соединение труб «Пластмасса-Металл» изготавливают следующим образом. В патрубке 1 из пластмассовой трубы делают раструб 2, в которой запрессовывают патрубок 3 из металлической трубы с нанесенным герметиком 6, а снаружи на патрубок 3 надевают эластичное уплотнение 5 до упора с концом патрубка 2, на полученное соединение устанавливают муфту 4, которую обжимают путем редуцирования при помощи гидропресса, снабженного фильерой, сперва по всей поверхности, а затем - на большую величину по ее концам. В результате чего между контактируемыми поверхностями патрубков 1 и 3 и муфты 4 образуется фрикционное соединение, и при этом один конец патрубка 1 получается защемленным между одним из концов наружной поверхности патрубка 3 и средней частью внутренней поверхности металлической муфты 4. Одновременно происходит защемление патрубка 1 между полученным конусом раструба муфты 4 и конической частью конца патрубка 3. Эластичное уплотнение 5 остается зажатым в замкнутом пространстве, образованном торцом патрубка 1, наружной поверхностью патрубка 3 и внутренней поверхностью муфты 4.
Полученное переходное, неразъемное, муфтовое соединение труб «Пластмасса-Металл» обладает высокой надежностью по герметичности и, в особенности по прочности, где патрубок 1 из пластмассовой трубы соединен с патрубком 3 из металлической трубы и металлической муфтой 4 фрикционным соединением с одновременным защемлением одного из концов патрубка 1 из пластмассовой трубы между одним из концов патрубка 3 из металлической трубы и средней частью внутренней поверхности металлической муфты 4. Герметичность обеспечивается за счет фрикционного соединения контактируемых между собой поверхностей патрубков 1 и 3 и металлической муфты 4, а также эластичным уплотнением 5 и герметиком 6.
Такая конструкция переходного, неразъемного, муфтового соединения труб «Пластмасса-Металл» позволяет их использовать при строительстве трубопроводов из пластмассовых труб, на которые они рассчитаны, когда возникает необходимость их соединения с металлическим трубопроводом или с запорной арматурой.
Использованная литература
1. А.с. СССР №1560883 МПК F16L 137/00. Соединение металлического и пластмассового трубопроводов /Г.А.Хромова и др. - №4441318/25-29. Заявлено 15.06.1988 г.Опубл. 30.04.1990. Бюл. №16.
2. А.с. СССР №1760228 МПК F16L 47/06. Способ соединения полиэтиленовой трубы со стальной /Б.Ф.Виндт, Л.И.Пяк и И.В.Сбарский. - №4892833/29. Заявлено 20.12.1990 г. Опубл. 07.09.1992. Бюл. №33.